(57)【要約】【課題】優れた耐ブロッキング性および熱安定性を有する軟質塩化ビニル樹脂組成物を実現し得る液状安定剤を提供すること。【解決手段】本発明の軟質塩化ビニル樹脂用液状安定剤は、有機酸亜鉛塩と、有機酸のアルカリ土類金属塩と、数平均分子量が２０００以上のポリプロピレングリコールおよび／またはリシノール酸と、を含む。１つの実施形態においては、液状安定剤は、２種以上の有機酸亜鉛塩および２種以上の有機酸のアルカリ土類金属塩を含む。１つの実施形態においては、有機酸は、オレイン酸、オクチル酸および安息香酸から選択される。【選択図】なし【特許請求の範囲】
【請求項１】
有機酸亜鉛塩と、有機酸のアルカリ土類金属塩と、数平均分子量が２０００以上のポリプロピレングリコールおよび／またはリシノール酸と、を含む、軟質塩化ビニル樹脂用液状安定剤。
【請求項２】
前記有機酸亜鉛塩を２種以上含む、請求項１に記載の軟質塩化ビニル樹脂用液状安定剤。
【請求項３】
前記有機酸のアルカリ土類金属塩を２種以上含む、請求項１または２に記載の軟質塩化ビニル樹脂用液状安定剤。
【請求項４】
前記有機酸が、オレイン酸、オクチル酸および安息香酸から選択される、請求項１から３のいずれかに記載の軟質塩化ビニル樹脂用液状安定剤。
【請求項５】
前記アルカリ土類金属が、カルシウムおよびバリウムから選択される、請求項１から４のいずれかに記載の軟質塩化ビニル樹脂用液状安定剤。
【請求項６】
塩化ビニル樹脂１００重量部に対し、請求項１から５のいずれかに記載の液状安定剤を０．１重量部〜５重量部および可塑剤を２０重量部〜１００重量部含有する、軟質塩化ビニル樹脂組成物。
【請求項７】
前記可塑剤が、アジピン酸アルキルエステル、エポキシ化大豆油およびフタル酸エステルから選択される、請求項６に記載の軟質塩化ビニル樹脂組成物。
【請求項８】
請求項６または７に記載の軟質塩化ビニル樹脂組成物から形成された成形体。
【請求項９】
フィルムまたはシートである、請求項８に記載の成形体。
【請求項１０】
食品包装用である、請求項９に記載の成形体。
【発明の詳細な説明】
【技術分野】
【０００１】
本発明は、軟質塩化ビニル樹脂用液状安定剤、当該安定剤を用いた軟質塩化ビニル樹脂組成物および当該組成物から形成された成形体に関する。
【背景技術】
【０００２】
青果、鮮魚、精肉などの生鮮食品の食品包装分野では、軟質塩化ビニル樹脂組成物から形成されたストレッチフィルムが用いられている。このようなストレッチフィルムや工業用シートなどは通常ロール状に巻回されているので、使用時にはロールからフィルムおよび／またはシートを必要長さだけ引き出す（解反する）作業が必要であり、耐ブロッキング性（開反性、解反性、剥離性と称する場合もある）が要求されている。特に食品包装用のストレッチフィルムは厚みが代表的には０．１ｍｍ以下と非常に薄く破れやすいので、耐ブロッキング性が不十分であると実用に供することが困難となる。ストレッチフィルムの耐ブロッキング性を改善する技術として、成分および配合量を詳細に特定した塩化ビニル樹脂組成物が提案されている（特許文献１）。しかし、特許文献１に記載の組成物は、成分および配合量がごく限定された範囲でしか効果を発揮できず、成形機の大きさやフィルム加工温度に合わせて組成比を変更および／または調整することができないので、実用的ではない。例えば、成形機が小さい場合には樹脂組成物が成形機中に滞留する時間は短いので、耐熱性および滑性はさほど必要ないが、成形機が大きくなると滞留時間が長くなるので、安定剤中の成分組成比を変更したり調整したりする必要がある。また、フィルムやシートの耐ブロッキング性を向上させるためには、通常、シリカ微粒子などの無機粒子、エチレンビスアマイドなどの添加物が加えられるところ、これらを実用的な耐ブロッキング性を発現させる程度まで添加すると、フィルムおよび／またはシートの透明性が低下するという問題がある。
【先行技術文献】
【特許文献】
【０００３】
【特許文献１】特開２０１０−１００６８１号公報
【発明の概要】
【発明が解決しようとする課題】
【０００４】
本発明は上記課題を解決するためになされたものであり、その目的とするところは、優れた耐ブロッキング性および透明性を有する軟質塩化ビニル樹脂組成物を実現し得る液状安定剤を提供することにある。
【課題を解決するための手段】
【０００５】
本発明の軟質塩化ビニル樹脂用液状安定剤は、有機酸亜鉛塩と、有機酸のアルカリ土類金属塩と、数平均分子量が２０００以上のポリプロピレングリコールおよび／またはリシノール酸と、を含む。
１つの実施形態においては、上記液状安定剤は、上記有機酸亜鉛塩を２種以上含む。
１つの実施形態においては、上記液状安定剤は、上記有機酸のアルカリ土類金属塩を２種以上含む。
１つの実施形態においては、上記有機酸は、オレイン酸、オクチル酸および安息香酸から選択される。
１つの実施形態においては、上記アルカリ土類金属は、カルシウムおよびバリウムから選択される。
本発明の別の局面によれば、軟質塩化ビニル樹脂組成物が提供される。この軟質塩化ビニル樹脂組成物は、塩化ビニル樹脂１００重量部に対し、上記の液状安定剤を０．１重量部〜５重量部および可塑剤を２０重量部〜１００重量部含有する。
１つの実施形態においては、上記可塑剤は、アジピン酸アルキルエステル、エポキシ化大豆油およびフタル酸エステルから選択される。
本発明のさらに別の局面によれば、成形体が提供される。この成形体は、上記の軟質塩化ビニル樹脂組成物から形成されている。
１つの実施形態においては、上記成形体はフィルムまたはシートである。
１つの実施形態においては、上記フィルムまたはシートは食品包装用である。
【発明の効果】
【０００６】
本発明によれば、所定値以上の分子量を有するポリプロピレングリコールおよび／またはリシノール酸を用いることにより、優れた耐ブロッキング性および透明性を有する軟質塩化ビニル樹脂組成物を実現し得る液状安定剤を実現することができる。ポリプロピレングリコールおよびリシノール酸は、従来、液状安定剤の溶解成分の一部あるいは弱い滑剤としての効能しか無いと考えられていたところ、上記のような優れた効果が実際に得られたことは、本発明において特定成分と組み合わせて用いることにより初めて得られた知見であり、予期せぬ優れた効果である。さらに、所定値以上の分子量を有するポリプロピレングリコールおよび／またはリシノール酸は、優れた耐ブロッキング性を発現する一方で他の性能を阻害しないので、液状安定剤成分の組成比を成形機の大きさや加工温度に合わせて変更・調整することが出来るという工業上非常に優れた効果を実現することができる。
【発明を実施するための形態】
【０００７】
以下、本発明の実施形態について説明するが、本発明はこれらの実施形態には限定されない。
【０００８】
Ａ．軟質塩化ビニル樹脂用液状安定剤
本発明の実施形態による軟質塩化ビニル樹脂用液状安定剤は、有機酸亜鉛塩と、有機酸のアルカリ土類金属塩と、数平均分子量が２０００以上のポリプロピレングリコールおよび／またはリシノール酸と、を含む。
【０００９】
有機酸亜鉛塩は、代表的には、有機酸と酸化亜鉛とを反応させて得られる。１つの実施形態においては、有機酸亜鉛塩は、有機酸２当量に対し酸化亜鉛１当量反応して得られる有機酸正塩である。
【００１０】
有機酸は、代表的にはカルボン酸である。カルボン酸としては、例えば、炭素数２〜２２の飽和脂肪酸、不飽和脂肪酸および炭素環式カルボン酸が挙げられる。これらの具体例としては、酢酸、プロピオン酸、吉草酸、カプロン酸、オクチル酸、２−エチルヘキシル酸、トリデカン酸、イソデカン酸、ネオデカン酸、ウンデカン酸、ラウリン酸、ミリスチン酸、パルミチン酸、ステアリン酸、イソステアリン酸、１２−ヒドロキシステアリン酸、オレイン酸、リノール酸、リシノール酸、エルカ酸、ベヘン酸、チオグリコール酸、メルカプトプロピオン酸、ラウリルメルカプトプロピオン酸、安息香酸、パラ−ｔ−ブチル安息香酸、３−メチル安息香酸、ジメチル安息香酸、アミノ安息香酸、サリチル酸、アミノ酢酸、ブルタミン酸、シュウ酸、グルタル酸、コハク酸、マロン酸、アジピン酸、フタル酸、フマール酸、マレイン酸、リンゴ酸、クエン酸、酒石酸、チオジプロピオン酸、トリメリット酸、ピロメリット酸、メリット酸が挙げられる。好ましくは、オレイン酸、オクチル酸、安息香酸、パラ−ｔ−ブチル安息香酸、３−メチル安息香酸、２−エチルヘキシル酸、ネオデカン酸、マレイン酸、トリメリット酸であり、より好ましくは、オレイン酸、オクチル酸、２−エチルヘキシル酸、安息香酸、パラ−ｔ−ブチル安息香酸、３−メチル安息香酸である。
【００１１】
有機酸亜鉛塩は、液状安定剤に１種類のみが含有されてもよく２種以上が含有されてもよい。
【００１２】
液状安定剤における有機酸亜鉛塩の含有量は、液状安定剤全量に対して、好ましくは５重量％〜４０重量％であり、より好ましくは５重量％〜２０重量％である。有機亜鉛塩の含有量がこのような範囲であれば、成形体を製造および／または加工する際の着色が少ないという利点を有する。
【００１３】
有機酸のアルカリ土類金属塩は、代表的には、有機酸とアルカリ土類金属含有物質とを反応させて得られる。アルカリ土類金属としては、例えば、カルシウム（Ｃａ）、マグネシウム（Ｍｇ）、ストロンチウム（Ｓｒ）、バリウム（Ｂａ）が挙げられる。好ましくは、カルシウム、バリウムである。アルカリ土類金属含有物質としては、例えば、水酸化カルシウム、水酸化バリウム、酸化マグネシウムが挙げられる。有機酸は上記のとおりである。好ましい有機酸は、オレイン酸、安息香酸、パラ−ｔ−ブチル安息香酸である。
【００１４】
有機酸のアルカリ土類金属塩は、液状安定剤に１種類のみが含有されてもよく２種以上が含有されてもよい。
【００１５】
液状安定剤における有機酸のアルカリ土類金属塩の含有量は、液状安定剤全量に対して、好ましくは５重量％〜７０重量％であり、より好ましくは５重量％〜５０重量％である。アルカリ土類金属塩の含有量がこのような範囲であれば、成形体を製造する際の焼き付きが少なくなり、ロングラン性が改善されるという利点を有する。
【００１６】
ポリプロピレングリコールは、耐ブロッキング剤として用いられる。ポリプロピレングリコールの数平均分子量は１０００以上で効果を発現し得る。本発明の実施形態においては、ポリプロピレングリコールの数平均分子量は、好ましくは２０００以上であり、より好ましくは３０００〜５０００である。ポリプロピレングリコールの数平均分子量がこのような範囲であれば、透明性を低下させることなく、フィルムおよび／またはシートが重なった（例えば、ロール状に巻回された）場合の付着力を適度なものとすることができ、良好な耐ブロッキング性を実現することができる。なお、数平均分子量は、例えばゲルパーミエーションクロマトグラフィー（ＧＰＣ）により求められる。
【００１７】
リシノール酸は、ポリプロピレングリコールと同様に耐ブロッキング剤として用いられる。リシノール酸を亜鉛塩またはアルカリ土類金属塩を構成する有機酸としてではなく耐ブロッキング剤として用いることにより、透明性を低下させることなく、フィルムおよび／またはシートが重なった（例えば、ロール状に巻回された）場合の付着力を適度なものとすることができ、良好な耐ブロッキング性を実現することができる。さらに、リシノール酸は滑剤としての機能も有するので、余分な滑剤成分を添加する必要がないという利点を有する。
【００１８】
ポリプロピレングリコールおよびリシノール酸は、それぞれが単独で液状安定剤に含有されてもよく、両方が液状安定剤に含有されてもよい。
【００１９】
液状安定剤におけるポリプロピレングリコールおよび／またはリシノール酸の含有量は、液状安定剤全量に対して、好ましくは３重量％〜４０重量％であり、より好ましくは１０重量％〜３０重量％である。これらの含有量がこのような範囲であれば、得られるフィルムまたはシートの厚みあるいは塩化ビニル樹脂組成物中の各種添加剤の影響を考慮しても、透明性を低下させることなく、フィルムおよび／またはシートが重なった（例えば、ロール状に巻回された）場合の付着力を適度なものとすることができ、良好な耐ブロッキング性を実現することができる。
【００２０】
液状安定剤は、任意の適切な方法により調製され得る。例えば、有機酸亜鉛塩と、有機酸のアルカリ土類金属塩と、ポリプロピレングリコールおよび／またはリシノール酸と、必要に応じて任意の適切な他の成分とを一括して混合してもよく、これらを任意の順序で添加してもよい。また、有機酸亜鉛塩および／または有機酸のアルカリ土類金属塩については、有機酸と亜鉛および／またはアルカリ土類金属とを予め反応させたものをポリプロピレングリコールおよび／またはリシノール酸ならびに必要に応じて他の成分と混合してもよく、有機酸と亜鉛および／またはアルカリ土類金属との反応系にポリプロピレングリコールおよび／またはリシノール酸ならびに必要に応じて他の成分を加えてもよい。
【００２１】
Ｂ．軟質塩化ビニル樹脂組成物
本発明の実施形態による軟質塩化ビニル樹脂組成物は、塩化ビニル樹脂と上記Ａ項に記載の液状安定剤と可塑剤とを含有する。
【００２２】
本明細書において「塩化ビニル樹脂」は、ポリ塩化ビニルのみならず塩化ビニル系樹脂を包含する意味で用いられる。塩化ビニル系樹脂としては、例えば、五塩素化ポリ塩化ビニル、塩化ビニル−酢酸ビニル共重合体、塩化ビニル−エチレン共重合体、塩化ビニル−プロピレン共重合体、塩化ビニル−スチレン共重合体、塩化ビニル−イソブチレン共重合体、塩化ビニル−塩化ビニリデン共重合体、塩化ビニル−スチレン−無水マレイン酸三元共重合体、塩化ビニル−アルキル、シクロアルキルまたはアリールマレイミド共重合体、塩化ビニル−スチレン−アクリロニトリル共重合体、塩化ビニル−ブタジエン共重合体、塩化ビニル−イソプレン共重合体、塩化ビニル−塩素化プロピレン共重合体、塩化ビニル−塩化ビニリデン−酢酸ビニル三元共重合体、塩化ビニル−アクリル酸エステル共重合体、塩化ビニル−マレイン酸エステル共重合体、塩化ビニル−メタクリル酸エステル共重合体、塩化ビニル−アクリロニトリル共重合体、塩化ビニル−ウレタン共重合体等が挙げられる。これらは、単独で用いてもよく組み合わせて用いてもよい。
【００２３】
塩化ビニル樹脂の重合度は、好ましくは１０００〜２０００である。塩化ビニル樹脂の重合度がこのような範囲であれば、フィルムおよびシートへの成形性に優れ、ならびに、強度と手触り感とのバランスに優れたフィルムおよびシートが得られる。
【００２４】
可塑剤としては、代表的には、アジピン酸アルキルエステル、エポキシ化大豆油、フタル酸アルキルエステルが挙げられる。可塑剤は、単独で用いてもよく組み合わせて用いてもよい。アジピン酸アルキルエステルの具体例としては、アジピン酸ジイソノニル、アジピン酸ジオクチルが挙げられる。フタル酸アルキルエステルの具体例としては、フタル酸ジオクチル、フタル酸ジイソノニル、フタル酸ジイソデシル、フタル酸ジブチルが挙げられる。エポキシ化大豆油は可塑剤としての効果に加え耐熱助剤としての効果を有するので、エポキシ化大豆油と他の可塑剤とを併用することで耐熱性を更に向上させることができる。
【００２５】
軟質塩化ビニル樹脂組成物は、塩化ビニル樹脂１００重量部に対して、液状安定剤を０．１重量部〜５重量部、好ましくは０．５重量部〜２重量部含有する。液状安定剤の含有量がこのような範囲であれば、優れた耐ブロッキング性および熱安定性が実現され得る。また、軟質塩化ビニル樹脂組成物は、塩化ビニル樹脂１００重量部に対して、可塑剤を２０重量部〜１００重量部、好ましくは４０重量部〜７０重量部含有する。可塑剤の含有量がこのような範囲であれば、組成物から食品包装用のストレッチフィルムを形成した場合に、所望の自己粘着性を付与することができる。その結果、フィルムが破れることなく被包装物をしっかりと包装することができる、包装したフィルムが経時的に剥がれることがない、という効果が得られる。
【００２６】
軟質塩化ビニル樹脂組成物は、任意の適切な添加剤をさらに含有し得る。添加剤の具体例としては、β―ジケトン化合物またはその金属塩、エポキシ化合物、充填剤、顔料、染料、架橋剤（または強化剤）、帯電防止剤、プレートアウト防止剤、表面処理剤、滑剤、難燃剤、蛍光剤、防黴剤、殺菌剤、抗菌剤、金属不活性化剤、離型剤、加工助剤、酸化防止剤、光安定剤、発泡剤が挙げられる。添加剤の数、種類、組み合わせ、配合量等は、目的に応じて適切に設定され得る。軟質塩化ビニル樹脂組成物を食品包装分野で使用する場合は、塩ビ食品衛生協議会の「塩化ビニル樹脂製品等の食品衛生に係る自主規格」に適合したものを使用するのが好ましい。
【００２７】
β−ジケトン化合物としては、例えば、ジベンゾイルメタン、ステアロイルベンゾイルメタン、パルミトイルベンゾイルメタン、ベンゾイルアセトン、アセチルアセトンが挙げられる。その金属塩としては、これらの化合物の亜鉛、カルシウム、マグネシウムまたはアルミニウム等の金属塩が挙げられる。
【００２８】
エポキシ化合物としては、エポキシ化大豆油、エポキシ化亜麻仁油等の動植物不飽和油脂のエポキシ化合物、不飽和脂肪酸エステルのエポキシ化合物、芳香族及び脂肪族のグリシジルエーテルあるいは飽和脂環化合物のエポキシ化合物等が挙げられる。
【００２９】
充填剤としては、軽質炭酸カルシウム、重質炭酸カルシウム、クレー、タルク、シリカ、珪藻土、軽石粉、雲母粉、アルミナ硫酸アルミニウム、硫酸バリウム、ガラス繊維、カーボン繊維、グラファイト、木粉等が挙げられる。
【００３０】
顔料としては、無機顔料および有機顔料が挙げられる。無機顔料としては、酸化チタン、硫酸バリウム、炭酸カルシウム、亜鉛華、硫酸鉛、黄色鉛、亜鉛黄、べんがら（赤色酸化鉄（ＩＩＩ））、カドミウム赤、群青、紺青、酸化クロム緑、コバルト緑、アンバー、チタンブラック、合成鉄黒、カーボンブラック、雲母、酸化チタンや酸化鉄で被覆された酸化アルミニウム、酸化チタンや酸化鉄で被覆された雲母、ガラスフレーク、ホログラム顔料等が挙げられる。その他にも金属粉末顔料として、アルミニウム粉末、銅粉末、ステンレス粉末、金属コロイド、干渉作用があるものとして透明パールマイカ、着色マイカ、干渉マイカ、干渉アルミナ、干渉シリカ（干渉ガラス）等が挙げられる。有機顔料としては、アゾ系顔料（モノアゾイエロー、縮合アゾイエロー、アゾメチンイエロー等）、黄色酸化鉄、チタンイエロー、ビスマスバナデート、ベンズイミダゾロン、イソインドリノン、イソインドリン、キノフタロン、ベンジジンイエロー、パーマネントイエロー等の黄色顔料；パーマネントオレンジ等の橙色顔料；赤色酸化鉄、ナフトールＡＳ系アゾレッド、アンサンスロン、アンスラキノニルレッド、ペリレンマルーン、キナクリドンレッド、ジケトピロロピロールレッド、パーマネントレッド等の赤色顔料；コバルトバイオレット、キナクリドンバイオレット、ジオキサジンバイオレット等の紫色顔料；コバルトブルー、フタロシアニン系顔料（フタロシアニンブルー等）、スレンブルー等の青色顔料；フタロシアニングリーン等の緑色顔料、アゾ系分散染料、アントラキノン系分散染料等の有機染料等を挙げることができる。
【００３１】
染料としては、アゾ染料、アントラキノン染料、インジゴイド染料、硫化染料、トリフェニルメタン染料、ピラゾロン染料、スチルベン染料、ジフェニルメタン染料、キサンテン染料、アリザリン染料、アクリジン染料、キノンイミン染料（アジン染料、オキサジン染料、チアジン染料）、チアゾール染料、メチン染料、ニトロ染料、及びニトロソ染料等が挙げられる。
【００３２】
架橋剤としては、アクリロニトリル−ブタジエン−スチレン樹脂、メチルメタアクリレート−ブタジエン−スチレン樹脂、アクリル系樹脂、ブタジエン樹脂、酢酸ビニル−エチレン共重合体、エチレン−αオレフィン共重合体、塩素化ポリエチレン等が挙げられる。
【００３３】
加工助剤としては、例えば、メタクリル酸メチル５０質量％〜１００質量％と、これと共重合可能な１種以上のビニル単量体０質量％〜５０質量％とからなる共重合体が挙げられる。用いるメタクリル酸メチルと共重合可能なビニル単量体としては、例えば、芳香族ビニル単量体、シアン化ビニル単量体、メタクリル酸メチル以外のメタクリル酸アルキル、アクリル酸アルキルが挙げられる。芳香族ビニル単量体の具体例としては、スチレン、α−置換スチレン、核置換スチレン及びその誘導体（例えばα−メチルスチレン、クロルスチレン、ビニルトルエン）が挙げられる。シアン化ビニル単量体の具体例としては、アクリロニトリル、メタクリロニトリルが挙げられる。メタクリル酸メチル以外のメタクリル酸アルキルの具体例としては、メタクリル酸エチル、メタクリル酸プロピル、メタクリル酸ブチルが挙げられ、市販品として、株式会社カネカのカネエースシリーズ、三菱レイヨン株式会社のメタブレンシリーズ等の商品名が冠されているものが挙げられる。
【００３４】
酸化防止剤としては、ヒンダードフェノール系化合物、ホスファイト系化合物、ホスホナイト系化合物、及びチオエーテル系化合物等が挙げられる。
【００３５】
ヒンダードフェノール系化合物としては、α−トコフェロール、ブチルヒドロキシトルエン、シナピルアルコール、ビタミンＥ、ｎ−オクタデシル−β−（４’−ヒドロキシ−３’，５’−ジ−ｔｅｒｔ−ブチルフェニル）プロピオネート、２−ｔｅｒｔ−ブチル−６−（３’−ｔｅｒｔ−ブチル−５’−メチル−２’−ヒドロキシベンジル）−４−メチルフェニルアクリレート、２，６−ジ−ｔｅｒｔ−ブチル−４−（Ｎ，Ｎ−ジメチルアミノメチル）フェノール、３，５−ジ−ｔｅｒｔ−ブチル−４−ヒドロキシベンジルホスホネートジエチルエステル、２，２’−メチレンビス（４−メチル−６−ｔｅｒｔ−ブチルフェノール）、２，２’−メチレンビス（４−エチル−６−ｔｅｒｔ−ブチルフェノール）、４，４’−メチレンビス（２，６−ジ−ｔｅｒｔ−ブチルフェノール）、２，２’−メチレンビス（４−メチル−６−シクロヘキシルフェノール）、２，２’−ジメチレン−ビス（６−α−メチル−ベンジル−ｐ−クレゾール）２，２’−エチリデン−ビス（４，６−ジ−ｔｅｒｔ−ブチルフェノール）、２，２’−ブチリデン−ビス（４−メチル−６−ｔｅｒｔ−ブチルフェノール）、４，４’−ブチリデンビス（３−メチル−６−ｔｅｒｔ−ブチルフェノール）、トリエチレングリコール−Ｎ−ビス−３−（３−ｔｅｒｔ−ブチル−４−ヒドロキシ−５−メチルフェニル）プロピオネート、１，６−へキサンジオールビス［３−（３，５−ジ−ｔｅｒｔ−ブチル−４−ヒドロキシフェニル）プロピオネート］、ビス［２−ｔｅｒｔ−ブチル−４−メチル６−（３−ｔｅｒｔ−ブチル−５−メチル−２−ヒドロキシベンジル）フェニル］テレフタレート、３，９−ビス｛２−［３−（３−ｔｅｒｔ−ブチル−４−ヒドロキシ−５−メチルフェニル）プロピオニルオキシ］−１，１，−ジメチルエチル｝−２，４，８，１０−テトラオキサスピロ［５，５］ウンデカン、４，４’−チオビス（６−ｔｅｒｔ−ブチル−ｍ−クレゾール）、４，４’−チオビス（３−メチル−６−ｔｅｒｔ−ブチルフェノール）、２，２’−チオビス（４−メチル−６−ｔｅｒｔ−ブチルフェノール）、ビス（３，５−ジ−ｔｅｒｔ−ブチル−４−ヒドロキシベンジル）スルフィド、４，４’−ジ−チオビス（２，６−ジ−ｔｅｒｔ−ブチルフェノール）、４，４’−トリ−チオビス（２，６−ジ−ｔｅｒｔ−ブチルフェノール）、２，２−チオジエチレンビス−［３−（３，５−ジ−ｔｅｒｔ−ブチル−４−ヒドロキシフェニル）プロピオネート］、２，４−ビス（ｎ−オクチルチオ）−６−（４−ヒドロキシ−３’，５’−ジ−ｔｅｒｔ−ブチルアニリノ）−１，３，５−トリアジン、Ｎ，Ｎ’−ヘキサメチレンビス−（３，５−ジ−ｔｅｒｔ−ブチル−４−ヒドロキシヒドロシンナミド）、Ｎ，Ｎ’−ビス［３−（３，５−ジ−ｔｅｒｔ−ブチル−４−ヒドロキシフェニル）プロピオニル］ヒドラジン、１，１，３−トリス（２−メチル−４−ヒドロキシ−５−ｔｅｒｔ−ブチルフェニル）ブタン、１，３，５−トリメチル−２，４，６−トリス（３，５−ジ−ｔｅｒｔ−ブチル−４−ヒドロキシベンジル）ベンゼン、トリス（３，５−ジ−ｔｅｒｔ−ブチル−４−ヒドロキシフェニル）イソシアヌレート、トリス（３，５−ジ−ｔｅｒｔ−ブチル−４−ヒドロキシベンジル）イソシアヌレート、１，３，５−トリス（４−ｔｅｒｔ−ブチル−３−ヒドロキシ−２，６−ジメチルベンジル）イソシアヌレート、１，３，５−トリス２［３（３，５−ジ−ｔｅｒｔ−ブチル−４−ヒドロキシフェニル）プロピオニルオキシ］エチルイソシアヌレート、およびテトラキス［メチレン−３−（３’，５’−ジ−ｔｅｒｔ−ブチル−４−ヒドロキシフェニル）プロピオネート］メタン等が挙げられる。
【００３６】
ホスファイト系化合物としては、トリフェニルホスファイト、トリス（ノニルフェニル）ホスファイト、トリデシルホスファイト、トリオクチルホスファイト、トリオクタデシルホスファイト、ジデシルモノフェニルホスファイト、ジオクチルモノフェニルホスファイト、ジイソプロピルモノフェニルホスファイト、モノブチルジフェニルホスファイト、モノデシルジフェニルホスファイト、モノオクチルジフェニルホスファイト、トリス（ジエチルフェニル）ホスファイト、トリス（ジ−ｉｓｏ−プロピルフェニル）ホスファイト、トリス（ジ−ｎ−ブチルフェニル）ホスファイト、トリス（２，４−ジ−ｔｅｒｔ−ブチルフェニル）ホスファイト、トリス（２，６−ジ−ｔｅｒｔ−ブチルフェニル）ホスファイト、ジステアリルペンタエリスリトールジホスファイト、ビス（２，４−ジ−ｔｅｒｔ−ブチルフェニル）ペンタエリスリトールジホスファイト、ビス（２，６−ジ−ｔｅｒｔ−ブチル−４−メチルフェニル）ペンタエリスリトールジホスファイト、ビス（２，６−ジ−ｔｅｒｔ−ブチル−４−エチルフェニル）ペンタエリスリトールジホスファイト、ビス｛２，４−ビス（１−メチル−１−フェニルエチル）フェニル｝ペンタエリスリトールジホスファイト、フェニルビスフェノールＡペンタエリスリトールジホスファイト、ビス（ノニルフェニル）ペンタエリスリトールジホスファイト、およびジシクロヘキシルペンタエリスリトールジホスファイト等が挙げられる。他のホスファイト系化合物としては二価フェノール類と反応し環状構造を有するものが挙げられる。
【００３７】
ホスホナイト系化合物としては、テトラキス（２，４−ジ−ｔｅｒｔ−ブチルフェニル）−４，４’−ビフェニレンジホスホナイト、テトラキス（２，４−ジ−ｔｅｒｔ−ブチルフェニル）−４，３’−ビフェニレンジホスホナイト、テトラキス（２，４−ジ−ｔｅｒｔ−ブチルフェニル）−３，３’−ビフェニレンジホスホナイト、テトラキス（２，６−ジ−ｔｅｒｔ−ブチルフェニル）−４，４’−ビフェニレンジホスホナイト、テトラキス（２，６−ジ−ｔｅｒｔ−ブチルフェニル）−４，３’−ビフェニレンジホスホナイト、テトラキス（２，６−ジ−ｔｅｒｔ−ブチルフェニル）−３，３’−ビフェニレンジホスホナイト、ビス（２，４−ジ−ｔｅｒｔ−ブチルフェニル）−４−フェニル−フェニルホスホナイト、ビス（２，４−ジ−ｔｅｒｔ−ブチルフェニル）−３−フェニル−フェニルホスホナイト、ビス（２，６−ジ−ｎ−ブチルフェニル）−３−フェニル−フェニルホスホナイト、ビス（２，６−ジ−ｔｅｒｔ−ブチルフェニル）−４−フェニル−フェニルホスホナイト、及びビス（２，６−ジ−ｔｅｒｔ−ブチルフェニル）−３−フェニル−フェニルホスホナイト等が挙げられる。
【００３８】
チオエーテル系化合物として、ジラウリルチオジプロピオネート、ジトリデシルチオジプロピオネート、ジミリスチルチオジプロピオネート、ジステアリルチオジプロピオネート、ペンタエリスリトール−テトラキス（３−ラウリルチオプロピオネート）、ペンタエリスリトール−テトラキス（３−ドデシルチオプロピオネート）、ペンタエリスリトール−テトラキス（３−オクタデシルチオプロピオネート）、ペンタエリスリトールテトラキス（３−ミリスチルチオプロピオネート）、及びペンタエリスリトール−テトラキス（３−ステアリルチオプロピオネート）等が挙げられる。
【００３９】
紫外線吸収剤を含む光安定剤としては、ベンゾフェノン系化合物、ベンゾトリアゾール系化合物、芳香族ベンゾエート系化合物、蓚酸アニリド系化合物、シアノアクリレート系化合物およびヒンダードアミン系化合物等が挙げられる。
【００４０】
ベンゾフェノン系化合物としては、ベンゾフェノン、２，４−ジヒドロキシベンゾフェノン、２，２’−ジヒドロキシベンゾフェノン、２，２’，４，４’−テトラヒドロキシベンゾフェノン、２−ヒドロキシ−４−メトキシベンゾフェノン、２，２’−ジヒドロキシ−４，４’−ジメトキシベンゾフェノン、２，２’−ジヒドロキシ−４，４’−ジメトキシ−５−スルホベンゾフェノン、２−ヒドロキシ−４−オクトキシベンゾフェノン、２−ヒドロキシ−４−ドデシロキシベンゾフェノン、２−ヒドロキシ−４−メトキシ−５−スルホベンゾフェノン、５−クロロ−２−ヒドロキシベンゾフェノン、２−ヒドロキシ−４−オクトキシベンゾフェノン、２−ヒドロキシ−４−メトキシ−２’−カルボキシベンゾフェノン、及び２−ヒドロキシ−４−（２−ヒドロキシ−３−メチル−アクリロキシイソプロポキシ）ベンゾフェノン等が挙げられる。
【００４１】
ベンゾトリアゾール系化合物としては、２−（５−メチル−２−ヒドロキシフェニル）ベンゾトリアゾール、２−（３，５−ジ−ｔｅｒｔ−ブチル−２−ヒドロキシフェニル）ベンゾトリアゾール、２−（３，５−ジ−ｔｅｒｔ−アミル−２−ヒドロキシフェニル）ベンゾトリアゾール、２−（３’，５’−ジ−ｔｅｒｔ−ブチル−４’−メチル−２’−ヒドロキシフェニル）ベンゾトリアゾール、２−（３，５−ジ−ｔｅｒｔ−アミル−２−ヒドロキシフェニル）−５−クロロベンゾトリアゾール、２−（５−ｔｅｒｔ−ブチル−２−ヒドロキシフェニル）ベンゾトリアゾール、２−［２’−ヒドロキシ−３’，５’−ビス（α，α−ジメチルベンジル）フェニル］ベンゾトリアゾール、２−［２’−ヒドロキシ−３’，５’−ビス（α，α−ジメチルベンジル）フェニル］−２Ｈ−ベンゾトリアゾール、及び２−（４’−オクトキシ−２’−ヒドロキシフェニル）ベンゾトリアゾール等が挙げられる。
【００４２】
芳香族ベンゾエート系化合物としては、ｐ−ｔｅｒｔ−ブチルフェニルサリシレート、ｐ−オクチルフェニルサリシレート等のアルキルフェニルサリシレート類等が挙げられる。
【００４３】
蓚酸アニリド系化合物としては、２−エトキシ−２’−エチルオキザリックアシッドビスアニリド、２−エトキシ−５−ｔｅｒｔ−ブチル−２’−エチルオキザリックアシッドビスアニリド、及び２−エトキシ−３’−ドデシルオキザリックアシッドビスアニリド等が挙げられる。
【００４４】
シアノアクリレート系化合物としては、エチル−２−シアノ−３，３’−ジフェニルアクリレート、２−エチルヘキシル−シアノ−３，３’−ジフェニルアクリレート等が挙げられる。
【００４５】
ヒンダードアミン系化合物としては、４−アセトキシ−２，２，６，６−テトラメチルピペリジン、４−ステアロイルオキシ−２，２，６，６−テトラメチルピペリジン、４−アクリロイルオキシ−２，２，６，６−テトラメチルピペリジン、４−（フェニルアセトキシ）−２，２，６，６−テトラメチルピペリジン、４−ベンゾイルオキシ−２，２，６，６−テトラメチルピペリジン、４−メトキシ−２，２，６，６−テトラメチルピペリジン、４−オクタデシルオキシ−２，２，６，６−テトラメチルピペリジン、４−シクロヘキシルオキシ−２，２，６，６−テトラメチルピペリジン、４−ベンジルオキシ−２，２，６，６−テトラメチルピペリジン、４−フェノキシ−２，２，６，６−テトラメチルピペリジン、４−（エチルカルバモイルオキシ）−２，２，６，６−テトラメチルピペリジン、４−（シクロヘキシルカルバモイルオキシ）−２，２，６，６−テトラメチルピペリジン、４−（フェニルカルバモイルオキシ）−２，２，６，６−テトラメチルピペリジン、ビス（２，２，６，６−テトラメチル−４−ピペリジル）カーボネート、ビス（２，２，６，６−テトラメチル−４−ピペリジル）オギザレート、ビス（２，２，６，６−テトラメチル−４−ピペリジル）マロネート、ビス（２，２，６，６−テトラメチル−４−ピペリジル）セバケート、ビス（２，２，６，６−テトラメチルピ−４−ペリジル）アジペート、ビス（２，２，６，６−テトラメチルピ−４−ペリジル）テレフタレート、１，２−ビス（２，２，６，６−テトラメチルピ−４−ペリジルオキシ）−エタン、α，α’−ビス（２，２，６，６−テトラメチル−４−ピペリジルオキシ）−ｐ−キシレン、ビス（２，２，６，６−テトラメチル−４−ピペリジル）−トリレン−２，４−ジカルバメート、ビス（２，２，６，６−テトラメチル−４−ピペリジル）−ヘキサメチレン−１，６−ジカルバメート、トリス（２，２，６，６−テトラメチル−４−ピペリジル）−ベンゼン−１，３，５−トリカルボキシレート、トリス（２，２，６，６−テトラメチル−４−ピペリジル）−ベンゼン−１，３，４−トリカルボキシレート、１−２−｛３−（３，５−ジ−ｔｅｒｔ−ブチル−４−ヒドロキシフェニル）プロピオニルオキシ｝−２，２，６，６−テトラメチルピペリジン、及び１，２，３，４−ブタンテトラカルボン酸と１，２，２，６，６−ペンタメチル−４−ピペリジノールとβ，β，β’，β’−テトラメチル−３，９−［２，４，８，１０−テトラオキサスピロ（５，５）ウンデカン］ジメタノールとの縮合物等が挙げられる。
【００４６】
帯電防止剤としては、カーボンブラック、グラファイト等炭素粉体、スズ・アンチモン複合酸化物、アンチモン・インジウム・スズ複合酸化物、インジウム・スズ複合酸化物、Ｓｎ、Ｆ、Ｃｌ等をドープした導電性酸化インジウム、酸化スズ、酸化亜鉛等金属酸化物、銅、ニッケル、銀、金、アルミニウム等の各種金属粒子（粉体）または金属繊維等の無機系耐電防止剤、並びに、ポリグリセリン脂肪酸エステル、（β−ラウラミドプロピオニル）トリメチルアンモニウムスルフェート、ドデシルベンゼンスルホン酸ナトリウム等の第４級アンモニウム塩系、スルホン酸塩系化合物、アルキルホスフェート系化合物等有機系の帯電防止剤等が挙げられる。
【００４７】
難燃剤としては臭素系難燃剤、リン系難燃剤、塩素系難燃剤、トリアジン系難燃剤、及びリン酸とピペラジンとの塩の他無機系難燃剤等が挙げられる。
【００４８】
臭素系難燃剤としては、臭素化ポリスチレン、臭素化ポリアクリレート、臭素化ポリフェニレンエーテル、臭素化ビスフェノールＡ型エポキシ樹脂、臭素化ビスフェノールＡ型エポキシ樹脂の分子鎖末端のグリシジル基の一部又は全部を封止した変性物、臭素化ビスフェノールＡを原料として合成したポリカーボネートオリゴマー、臭素化ジフタルイミド化合物、臭素化ビフェニルエーテル、及び１，２−ジ（ペンタブロモフェニル）エタン等の臭素化ジフェニルアルカン等の化合物が挙げられる。これらの中でもポリトリブロモスチレン等の臭素化ポリスチレン、ポリ（ジブロモフェニレンオキシド）、デカブロモジフェニルエーテル、ビス（トリブロモフェノキシ）エタン、１，２−ジ（ペンタブロモフェニル）エタン、エチレン−ビス−（テトラブロモフタルイミド）、テトラブロモビスフェノールＡ、臭素化ポリカーボネートオリゴマー、ポリトリブロモスチレン等の臭素化ポリスチレンや１，２−ジ（ペンタブロモフェニル）エタン等が挙げられる。
【００４９】
リン系難燃剤としては、トリメチルホスフェート、トリエチルホスフェート、トリブチルホスフェート、トリ（２−エチルヘキシル）ホスフェート、トリブトキシエチルホスフェート、トリフェニルホスフェート、トリクレジルホスフェート、トリキシレニルホスフェート、トリス（イソプロピルフェニル）ホスフェート、トリス（フェニルフェニル）ホスフェート、トリナフチルホスフェート、クレジルジフェニルホスフェート、キシレニルジフェニルホスフェート、ジフェニル（２−エチルヘキシル）ホスフェート、ジ（イソプロピルフェニル）フェニルホスフェート、モノイソデシルホスフェート、２−アクリロイルオキシエチルアシッドホスフェート、２−メタクリロイルオキシエチルアシッドホスフェート、ジフェニル−２−アクリロイルオキシエチルホスフェート、ジフェニル−２−メタクリロイルオキシエチルホスフェート、メラミンホスフェート、ジメラミンホスフェート、メラミンピロホスフェート、トリフェニルホスフィンオキサイド、トリクレジルホスフィンオキサイド、メタンホスホン酸ジフェニル、フェニルホスホン酸ジエチル等リン酸エステル、レゾルシノールポリフェニルホスフェート、１，３−フェニレンビス（２，６−ジメチルフェニルホスフェート）、レゾルシノールポリ（ジ−２，６−キシリル）ホスフェート、ビスフェノールＡポリクレジルホスフェート、ビスフェノールＡポリフェニルホスフェート、ハイドロキノンポリ（２，６−キシリル）ホスフェート並びにこれらの縮合物等の芳香族縮合リン酸エステル等縮合リン酸エステル等が挙げられる。
【００５０】
塩素系難燃剤としては、ペンタクロロペンタシクロデカン、ヘキサクロロベンゼン、ペンタクロロトルエン、テトラクロロビスフェノールＡ、及びポリクロロスチレン等が挙げられる。
【００５１】
トリアジン系難燃剤としては、メラミン、アセトグアナミン、ベンゾグアナミン、アクリルグアナミン、２，４−ジアミノ−６−ノニル−１，３，５−トリアジン、２，４−ジアミノ−６−ハイドロキシ−１，３，５−トリアジン、２−アミノ−４，６−ジハイドロキシ−１，３，５−トリアジン、２，４−ジアミノ−６−メトキシ−１，３，５−トリアジン、２，４−ジアミノ−６−エトキシ−１，３，５−トリアジン、２，４−ジアミノ−６−プロポキシ−１，３，５−トリアジン、２，４−ジアミノ−６−イソプロポキシ−１，３，５−トリアジン、２，４−ジアミノ−６−メルカプト−１，３，５−トリアジン、及び２−アミノ−４，６−ジメルカプト−１，３，５−トリアジン等が挙げられる。
【００５２】
リン酸とピペラジンとの塩としては、オルトリン酸ピペラジン、ピロリン酸ピペラジン、及びポリリン酸ピペラジン等が挙げられる。
【００５３】
無機系難燃剤としては三酸化アンチモン、五塩化アンチモン等のアンチモン化合物、ホウ酸亜鉛、ホウ酸ナトリウム、水酸化アルミニウム、水酸化マグネシウム、及び赤リン等が挙げられる。
【００５４】
防黴剤としては、無機系の銀、銅、亜鉛等の金属イオンをゼオライト、アバタイド等に担持させたものが挙げられる。有機系の防黴剤としてはＮ−（フルオロジクロロメチルチオ）−フタルイミドで代表されるハロアルキルチオ化合物、１０，１０−オキシビスフェノキシアルシンで代表される有機ヒ素系化合物、３−アイオド−２−プロピルブチルチオカーバメイトで代表される有機ヨード化合物、２−（４−チアゾリル）−ベンゾイミダゾールで代表されるベンゾイミダゾール系化合物、２−ｎ−オクチル−４−イソチアゾリル−３−オンで代表されるイソチアゾリン系化合物、２−ペリジチオール−１−オキサイドナトイウム塩で代表されるピリチオン系化合物、２，４，５，６，テトラクロロイソフタロニトリルで代表されるニトリル化合物、２，３，５，６，−テトラクロル−４−（メチルスルホニル）ピリジンで代表されるピリジン系化合物、Ｎ，Ｎ´，Ｎ´´−トリスヒドロキシエチルヘキサヒドロ−Ｓ−トリアジンで代表されるトリアジン系化合物、ビス（ピリジン−２−チオール−１−オキシド）亜鉛塩、Ｎ−（フルオロジクロロメチルチオ−フタルイミドと液体の窒素含有複素環アミド化合物との混合物等が挙げられる。
【００５５】
殺菌剤としては、オキシン銅等の銅殺菌剤、ジネブ、マンネブ等の有機硫黄殺菌剤、キャプタン、クロロタロニル等の有機塩素系殺菌剤、チオファネートメチル、ベノミル、カルベンダゾール、チアベンダゾール等のベンゾイミダゾール系殺菌剤、イプロジオン、ビンクロゾリン、プロシミドン等のジカルボキシイミド系殺菌剤、フラメトピル等の酸アミド系殺菌剤、フルジオキソニル等のフェニルピロール系殺菌剤、ジメトモルフ等のモルフォリン系殺菌剤、アゾキシストロビン、クレソキシムメチル、オリブライト等のメトキシアクリレート系殺菌剤、メパニピリム、シプロジニル、ピリメタニル等のアニリノピリミジン系殺菌剤、トリアジメホン、トリフルミゾール等のエルゴステロール生合成阻害剤、クロルピクリン、ＰＣＮＢ等の土壌殺菌剤、その他フルアジナム、ｏ−フェニルフェノール（ＯＰＰ）、ジフェニル、クロロジフェニル、クレゾール、１，２−ビス（ブロモアセトキシ）エタン、けい皮アルデヒド、酢酸フェニル、イソチアン酸アリル、α−メチルアセトフェノン、チモール、パークロロシクロペンタジエン、ブロム酢酸、２，２−ジブロモ−３−ニトリルプロピオンアミド、クロロ酢酸エチル、クロロ酢酸ブチル、クロロ酢酸メチル、５−クロロ−２−メチルイソチアゾリン−３−オン、グルタルアルデヒド、及びヒノキチオール等が挙げられる。
【００５６】
抗菌剤としては、銀、亜鉛、銅の一種若しくは２種以上の抗菌性金属を無機化合物に担持させた無機系粉体が挙げられる。担持体としてはゼオライト、アパタイト、リン酸ジルコニウム、酸化チタン、シリカゲル、アルミニウム硫酸塩水酸化物、燐酸カルシウム、珪酸カルシウム等が挙げられる。またリン酸系、硼酸系、珪酸系の各系ガラスの一種若しくは２種以上をガラス形成成分としたガラスに、銀、亜鉛、銅の一種若しくは２種以上の抗菌性金属を含有せしめた抗菌性ガラス粉体も挙げられる。
【００５７】
滑剤としては、脂肪酸、脂肪酸金属塩、オキシ脂肪酸、パラフィン、低分子量のポリオレフィン、脂肪酸アミド、アルキレンビス脂肪酸アミド、脂肪族ケトン、脂肪酸部分鹸化エステル、脂肪酸低級アルコールエステル、脂肪酸多価アルコールエステル、脂肪酸ポリグリコールエステル、及び変性シリコーン等を挙げることができる。
【００５８】
脂肪酸としては、オレイン酸、ステアリン酸、ラウリン酸、ヒドロキシステアリン酸、ベヘン酸、アラキドン酸、リノール酸、リノレン酸、パルミチン酸、モンタン酸およびこれらの混合物等炭素数６〜４０の脂肪酸が挙げられる。脂肪酸金属塩としてはラウリン酸ナトリウム、ラウリン酸カリウム、ラウリン酸マグネシウム、ラウリン酸カルシウム、ラウリン酸亜鉛、ラウリン酸バリウム、ステアリン酸ナトリウム、ステアリン酸カリウム、ステアリン酸マグネシウム、ステアリン酸カルシウム、ステアリン酸亜鉛、ステアリン酸バリウム、ベヘニン酸ナトリウム、ベヘニン酸カリウム、ベヘニン酸マグネシウム、ベヘニン酸カルシウム、ベヘニン酸亜鉛、ベヘニン酸バリウム、モンタン酸ナトリウム、及びモンタン酸カルシウム等の炭素数６〜４０の脂肪酸のアルカリ（土類）金属塩が挙げられる。
【００５９】
オキシ脂肪酸としては１，２−オキシステリン酸等が挙げられる。
【００６０】
パラフィンとしては、流動パラフィン、天然パラフィン、マイクロクリスタリンワックス、及びペトロラクタム等の炭素数１８以上のものが挙げられる。
【００６１】
低分子量のポリオレフィンとしてはポリエチレンワックス、マレイン酸変性ポリエチレンワックス、酸化タイプポリエチレンワックス、塩素化ポリエチレンワックス、及びポリプロピレンワックス等の分子量５０００以下のものが挙げられる。脂肪酸アミドとしては具体的にはオレイン酸アミド、エルカ酸アミド、ベヘン酸アミド等炭素数６以上のものが挙げられる。
【００６２】
アルキレンビス脂肪酸アミドとしてはメチレンビスステアリン酸アミド、エチレンビスステアリン酸アミド、及びＮ，Ｎ−ビス（２−ヒドロキシエチル）ステアリン酸アミド等の炭素数６以上のものが挙げられる。
【００６３】
脂肪族ケトンとしては炭素数６以上の脂肪族ケトン等が挙げられる。
【００６４】
脂肪酸部分鹸化エステルとしてはモンタン酸部分鹸化エステル等が挙げられる。
【００６５】
脂肪酸低級アルコールエステルとしてはステアリン酸エステル、オレイン酸エステル、リノール酸エステル、リノレン酸エステル、アジピン酸エステル、ベヘン酸エステル、アラキドン酸エステル、モンタン酸エステル、及びイソステアリン酸エステル等が挙げられる。
【００６６】
脂肪酸多価アルコールエステルとしては、グリセロールトリステアレート、グリセロールジステアレート、グリセロールモノステアレート、ペンタエリスルトールテトラステアレート、ペンタエリスルトールトリステアレート、ペンタエリスルトールジミリステート、ペンタエリスルトールモノステアレート、ペンタエリスルトールアジペートステアレート、及びソルビタンモノベヘネート等が挙げられる。
【００６７】
脂肪酸ポリグリコールエステルとしてはポリエチレングリコール脂肪酸エステル、ポリトリメチレングリコール脂肪酸エステル、及びポリプロピレングリコール脂肪酸エステル等が挙げられる。
【００６８】
変性シリコーンとしてはポリエーテル変性シリコーン、高級脂肪酸アルコキシ変性シリコーン、高級脂肪酸含有シリコーン、高級脂肪酸エステル変性シリコーン、メタクリル変性シリコーン、及びフッ素変性シリコーン等が挙げられる。
【００６９】
Ｃ．成形体
軟質塩化ビニル樹脂組成物は、任意の適切な用途に用いられる。結果として、軟質塩化ビニル樹脂組成物は、用途に応じた任意の適切な形状に成形され得る。したがって、本発明は、軟質塩化ビニル樹脂組成物から形成された成形体も包含する。
【００７０】
軟質塩化ビニル樹脂組成物は、例えば、フィルム、シート、包装容器（例えば、トレイ）、電線被覆材、自動車用内外装材、農業用資材（例えば、ビニルハウス）、ホース、パイプ、壁材、床材、帆布、レザー、玩具、ゴム手袋、ゴムブーツに使用され得る。軟質塩化ビニル樹脂組成物は、好ましくはフィルムまたはシートに使用され、より好ましくは食品包装用シートまたは食品包装用ストレッチフィルムに使用され得る。
【００７１】
軟質塩化ビニル樹脂組成物が食品包装用途（例えば、食品包装用シートまたは食品包装用ストレッチフィルム）に使用される場合、当該組成物中の液状安定剤は、安全性の観点から、過塩基性カルボン酸塩および過塩基性アルカリ土類金属錯体のいずれも含まないことが好ましい。ただし、不可避の副生物として含まれる場合はあり得る。
【００７２】
軟質塩化ビニル樹脂組成物の成形方法としては、成形体の用途、所望の形状等に応じて任意の適切な成形方法が採用され得る。具体例としては、押出、射出、カレンダー、インフレーション、ディッピングが挙げられる。フィルムおよびシートの成形方法としては、押出またはカレンダーが好ましい。
【００７３】
軟質塩化ビニル樹脂組成物が食品包装用途（例えば、食品包装用シートまたは食品包装用ストレッチフィルム）に使用される場合、成形体は好ましくは透明である。より詳細には、成形体のヘイズ値は、好ましくは１５以下であり、より好ましくは１０以下である。なお、ヘイズ値は、後述の実施例に記載の方法で求められる。
【００７４】
軟質塩化ビニル樹脂組成物が食品包装用途（例えば、食品包装用シートまたは食品包装用ストレッチフィルム）に使用される場合、成形体は好ましくは耐ブロッキング性を有する。より詳細には、成形体の剥離強度は、好ましくは３５ｇ／３０ｍｍ未満であり、より好ましくは２０ｇ／３０ｍｍ未満である。なお、剥離強度は、後述の実施例に記載の方法で求められる。
【実施例】
【００７５】
以下、実施例によって本発明を具体的に説明するが、本発明はこれら実施例によって限定されるものではない。なお、各特性の測定方法は以下の通りである。
（１）剥離力
実施例および比較例で得られたフィルムを長さ１００ｍｍ×幅３０ｍｍに裁断し、これを２枚用意した。２枚の裁断フィルムを圧着した後、８０℃で１２時間、２０℃で２時間保管した。その後、室温２０℃に制御した部屋で剥離強度試験機（新東科学社製）を用いて圧着フィルムを剥離し、そのときの剥離強度を測定した。剥離強度を耐ブロッキング性の指標とした。
（２）透明性
実施例および比較例で得られたフィルムを長さ５０ｍｍ×幅５０ｍｍに裁断し、これを５０枚重ね合わせ、電熱プレス機（東洋精機製作所製）にて１８０℃×５分プレスし３０ｍｍ厚さの試験片を作成した。この試験片をヘイズメーター（日本電色工業（株）製）にてヘイズ値（濁度）を測定し、透明性の指標とした。
【００７６】
＜実施例１＞
オレイン酸亜鉛（堺化学工業株式会社製）を０．０６重量部、オクチル酸亜鉛（堺化学工業株式会社製）を０．０４重量部、オレイン酸カルシウム（堺化学工業株式会社製）を０．０７重量部、安息香酸カルシウム（堺化学工業株式会社製）を０．０３重量部、および、ポリプロピレングリコール（数平均分子量３０００、和光純薬株式会社製）を０．０５重量部混合し、さらに、可塑剤兼溶媒としてジイソノニルアジペート（株式会社ジェイ・プラス製）を０．７５重量部加え混合して液状安定剤を調製した。ポリ塩化ビニル樹脂（新第一塩ビ株式会社製、ＺＥＳＴ１３００Ｚ）１００重量部に、可塑剤としてアジピン酸ジイソノニル（株式会社ジェイ・プラス製、ＤＩＮＡ）３０重量部とエポキシ化大豆油（堺化学工業株式会社製、インブラフレックスＡ−６）１５重量部、耐電防止剤としてジグリセリンオレート（理研ビタミン株式会社製、リケマールＯ−７１−Ｄ）２重量部、さらに前記液状安定剤１．０重量部を加えて混合し、軟質塩化ビニル樹脂組成物を調製した（表１−１）。
上記のようにして得られた軟質塩化ビニル樹脂組成物を、１８０℃のテストロールで５分間混練し、厚さ８０μｍのフィルムに成形した。得られたフィルムを上記の評価に供した。剥離強度およびヘイズ値を表１−２に示す。
【００７７】
＜実施例２〜１０および比較例１〜１６＞
液状安定剤の組成比を表１−１に示す配合比としたこと以外は実施例１と同様にして液状安定剤および軟質塩化ビニル樹脂組成物を調製し、フィルムを得た。得られたフィルムを実施例１と同様の評価に供した。剥離強度およびヘイズ値を表１−２および表１−３に示す。
【００７８】
【表１−１】
2017171725.tif 000002
【００７９】
【表１−２】
2017171725.tif 000003
【００８０】
【表１−３】
2017171725.tif 000004
【００８１】
＜実施例１１＞
オクチル酸亜鉛（堺化学工業株式会社製）を０．１５重量部、オレイン酸バリウム（堺化学工業株式会社製）を０．１重量部、パラ−ｔ−ブチル安息香酸バリウム（堺化学工業株式会社製）を０．０５重量部、および、ポリプロピレングリコール（数平均分子量３０００、和光純薬株式会社製）を０．２重量部混合し、さらに、可塑剤兼溶媒としてフタル酸ジオクチル（株式会社ジェイ・プラス製、ＤＯＰ）を１．０重量部加え混合して液状安定剤を調製した。ポリ塩化ビニル樹脂（新第一塩ビ株式会社製、ＺＥＳＴ１０００Ｚ）１００重量部に、可塑剤としてフタル酸ジオクチル（株式会社ジェイ・プラス製、ＤＯＰ）５０重量部とエポキシ化大豆油（堺化学工業株式会社製インブラフレックスＡ−６）３重量部、さらに前記液状安定剤１．５重量部を加えて混合し、軟質塩化ビニル樹脂組成物を調製した（表２−１）。得られた軟質塩化ビニル樹脂組成物を用いて、実施例１と同様にしてフィルムを成形した。得られたフィルムを実施例１と同様の評価に供した。剥離強度およびヘイズ値を表２−２に示す。
【００８２】
＜実施例１２〜１６および比較例１７〜２１＞
液状安定剤の組成比を表２−１に示す配合比としたこと以外は実施例１１と同様にして液状安定剤および軟質塩化ビニル樹脂組成物を調製し、フィルムを得た。得られたフィルムを実施例１と同様の評価に供した。剥離強度およびヘイズ値を表２−２に示す。
【００８３】
【表２−１】
2017171725.tif 000005
【００８４】
【表２−２】
2017171725.tif 000006
【００８５】
＜評価＞
表１および表２から明らかなように、本発明の実施例の組成物から形成されたフィルムは、比較例に比べて剥離強度が顕著に小さく、耐ブロッキング性に優れていることがわかる。
【産業上の利用可能性】
【００８６】
本発明の液状安定剤は、軟質塩化ビニル樹脂組成物に好適に用いることができる。本発明の軟質塩化ビニル樹脂組成物は、例えば、フィルム、シート、包装容器（例えば、トレイ）、電線被覆材、自動車用内外装材、農業用資材（例えば、ビニルハウス）、ホース、パイプ、壁材、床材、帆布、レザー、玩具、ゴム手袋、ゴムブーツに用いることができ、食品包装用シートまたは食品包装用ストレッチフィルムに特に好適に用いることができる。